(57)【要約】【課題】含有される紫外線吸収剤の揮発やブリードアウトが効果的に抑制されたアクリル系樹脂フィルムを提供する。【解決手段】メタクリル樹脂２０〜１００重量％及びアクリルゴム粒子０〜８０重量％からなるアクリル系樹脂で構成され、紫外線吸収剤の含有量がアクリル系樹脂１００重量部に対し０．２重量％以下である２つの表層と、メタクリル樹脂２０〜１００重量％及びアクリルゴム粒子０〜８０重量％からなるアクリル系樹脂で構成され、紫外線吸収剤の含有量がアクリル系樹脂１００重量部に対し０．３重量％以上である中間層を有する複層アクリル系樹脂フィルムとする。【選択図】なし【特許請求の範囲】
【請求項１】
メタクリル樹脂２０〜１００重量％及びアクリルゴム粒子０〜８０重量％からなるアクリル系樹脂で構成され、紫外線吸収剤の含有量がアクリル系樹脂１００重量部に対し０．２重量部以下である２つの表層と、メタクリル樹脂２０〜１００重量％及びアクリルゴム粒子０〜８０重量％からなるアクリル系樹脂で構成され、紫外線吸収剤の含有量がアクリル系樹脂１００重量部に対し０．３重量部以上である中間層を有することを特徴とする複層アクリル系樹脂フィルム。
【請求項２】
厚み方向における波長３８０ｎｍの光の透過率が１５％以下である請求項１に記載の複層アクリル系樹脂フィルム。
【請求項３】
表層の厚みがそれぞれ１０μｍ以上である請求項１又は２に記載の複層アクリル系樹脂フィルム。
【請求項４】
全体の厚みが３００μｍ以下である請求項１〜３のいずれかに記載の複層アクリル系樹脂フィルム。
【請求項５】
表層が紫外線吸収剤を含有しない層である請求項１〜４のいずれかに記載の複層アクリル系樹脂フィルム。
【請求項６】
表層を構成するアクリル系樹脂が、メタクリル樹脂２０〜９５重量％及びアクリルゴム粒子５〜８０重量％からなるものである請求項１〜５のいずれかに記載の複層アクリル系樹脂フィルム。
【請求項７】
中間層を構成するアクリル系樹脂が、メタクリル樹脂２０〜９５重量％及びアクリルゴム粒子５〜８０重量％からなるものである請求項１〜６のいずれかに記載の複層アクリル系樹脂フィルム。
【請求項８】
メタクリル樹脂が、メタアクリル酸アルキルを５０〜１００重量％、アクリル酸アルキルを０〜５０重量％、及びこれら以外の単量体を０〜４９重量％の割合で重合させてなる重合体である請求項１〜７のいずれかに記載の複層アクリル系樹脂フィルム。
【請求項９】
アクリルゴム粒子が、アクリル酸アルキルを５０〜９９．９重量％、これ以外の単官能単量体を０〜４９．９重量％、及び多官能単量体を０．１〜１０重量％の割合で重合させてなる弾性重合体を含有する粒子である請求項１〜８のいずれかに記載の複層アクリル系樹脂フィルム。
【請求項１０】
少なくとも一方の表面に装飾が施されている請求項１〜９のいずれかに記載の複層アクリル系樹脂フィルム。
【請求項１１】
請求項１〜１０のいずれかに記載の複層アクリル系樹脂フィルムが、樹脂成形体に積層一体化されてなる積層成形体。
【発明の詳細な説明】
【技術分野】
【０００１】
本発明は、紫外線吸収性能を有する複層アクリル系樹脂フィルムに関するものである。また、本発明は、この複層アクリル系樹脂フィルムを用いてなる積層成形体にも関係している。
【背景技術】
【０００２】
従来より、自動車の内装や家庭電器製品の外装等には、射出成形による樹脂成形体が広く用いられており、かかる成形体を装飾するために、例えば、射出成形同時貼合法と呼ばれる手法が採用されている。射出成形同時貼合法には、装飾が施された樹脂フィルムを予備成形することなく射出成形金型内に挿入し、そこに溶融樹脂を射出して、射出成形体を形成すると同時にその成形体に上記フィルムを貼合する方法、装飾が施された樹脂フィルムを真空成形や圧空成形等により予備成形してから射出成形金型内に挿入し、そこに溶融樹脂を射出して、射出成形体を形成すると同時にその成形体に上記フィルムを貼合する方法、装飾が施された樹脂フィルムを射出成形金型内で真空成形や圧空成形等により予備成形した後、そこに溶融樹脂を射出して、射出成形体を形成すると同時にその成形体に上記フィルムを貼合する方法等がある。このような射出成形同時貼合法は、例えば、特公昭６３−６３３９号公報（特許文献１）、特公平４−９６４７号公報（特許文献２）、特開平７−９４８４号公報（特許文献３）等に記載されている。
【０００３】
一方、フィルムへの装飾方法としては、印刷により絵柄を付与する方法や、蒸着法により金属又は金属酸化物からなる薄膜を形成させて金属光沢を付与する方法等が知られている。そして、上記の射出成形同時貼合法には、耐候性に優れるとともに、表面光沢、表面硬度及び表面平滑性も良好であることから、アクリル系樹脂フィルムが好ましく採用されている。
【０００４】
上記の射出成形同時貼合法による積層成形体においては、表層となるアクリル系樹脂フィルムの紫外線吸収性能が、フィルム下面に配された装飾層の紫外線による劣化を防ぐために重要となる。そこで、アクリル系樹脂フィルムとしては、紫外線吸収剤を含有するものが有利に用いられるが、フィルムの製膜時や形状賦型加工時に、また経時変化により、紫外線吸収剤が揮発したり、ブリードアウトしたりして、設備の汚染や作業環境の悪化、フィルムの紫外線吸収性能の低下等を招くことがある。このような問題を解決するため、例えば特開平８−３２３９３４号公報（特許文献４）や特開平１０−４５８５４号公報（特許文献５）には、紫外線吸収剤として高分子量のものを使用することが提案されているが、必ずしも満足できるものではなかった。
【０００５】
【特許文献１】特公昭６３−６３３９号公報
【特許文献２】特公平４−９６４７号公報
【特許文献３】特開平７−９４８４号公報
【特許文献４】特開平８−３２３９３４号公報
【特許文献５】特開平１０−４５８５４号公報
【発明の開示】
【発明が解決しようとする課題】
【０００６】
そこで、本発明の目的は、含有される紫外線吸収剤の揮発やブリードアウトが効果的に抑制されたアクリル系樹脂フィルムを提供することにある。
【課題を解決するための手段】
【０００７】
本発明者らは鋭意研究を行った結果、所定のアクリル系樹脂で少なくとも３層からなる複層アクリル系樹脂フィルムを構成し、両表層には紫外線吸収剤を含有させず、また含有させても少なめにし、中間層には紫外線吸収剤を多めに含有させることにより、上記目的を達成できることを見出し、本発明を完成するに至った。
【０００８】
すなわち、本発明は、メタクリル樹脂２０〜１００重量％及びアクリルゴム粒子０〜８０重量％からなるアクリル系樹脂で構成され、紫外線吸収剤の含有量がアクリル系樹脂１００重量部に対し０．２重量％以下である２つの表層と、メタクリル樹脂２０〜１００重量％及びアクリルゴム粒子０〜８０重量％からなるアクリル系樹脂で構成され、紫外線吸収剤の含有量がアクリル系樹脂１００重量部に対し０．３重量％以上である中間層を有することを特徴とする複層アクリル系樹脂フィルムを提供するものである。
【０００９】
また、本発明によれば、上記の複層アクリル系樹脂フィルムが樹脂成形体に積層一体化されてなる積層成形体も提供される。
【発明の効果】
【００１０】
本発明の複層アクリル系樹脂フィルムは、含有される紫外線吸収剤の揮発やブリードアウトが効果的に抑制されており、これを用いることにより、積層成形体を有利に得ることができる。
【発明を実施するための最良の形態】
【００１１】
本発明のアクリル系樹脂フィルムは、２つの表層及び中間層を有する少なくとも３層構成の複層アクリル系樹脂フィルムである。
【００１２】
表層及び中間層を構成するアクリル系樹脂は、メタクリル樹脂２０〜１００重量％及びアクリルゴム粒子０〜８０重量％からなる。このアクリル系樹脂は、フィルムの耐衝撃性や製膜性の点からは、アクリルゴム粒子を含有するのが好ましく、その量は、通常５重量％以上、好ましくは１０重量％以上、より好ましくは２０重量％以上である。ただし、アクリルゴム粒子があまり多いと、フィルムの表面硬度や耐溶剤性が低下するので、その量は、上記のとおり８０重量％以下であり、好ましくは５０重量％以下、より好ましくは４０重量％以下である。なお、２つの表層及び中間層を構成するアクリル系樹脂の組成は、互いに同一であってもよいし、異なっていてもよい。
【００１３】
メタクリル樹脂は、メタクリル酸エステルを主体とする重合体であり、メタクリル酸エステルの単独重合体であってもよいし、メタクリル酸エステル５０重量％以上とこれ以外の単量体５０重量％以下との共重合体であってもよい。メタクリル樹脂の好ましい単量体組成は、メタクリル酸アルキルが５０〜１００重量％、アクリル酸アルキルが０〜５０重量％、及びこれら以外の単量体が０〜４９重量％である。
【００１４】
ここで、メタクリル酸アルキルとしては、例えば、メタクリル酸メチル、メタクリル酸エチル、メタクリル酸ブチル等が挙げられ、そのアルキル基の炭素数は通常１〜４程度である。中でもメタクリル酸メチルが好ましい。また、アクリル酸アルキルとしては、例えば、アクリル酸メチル、アクリル酸エチル、アクリル酸ブチル、アクリル酸２−エチルへキシル等が挙げられ、そのアルキル基の炭素数は通常１〜８程度である。また、メタクリル酸アルキル及びアクリル酸アルキル以外の単量体は、分子内に重合性炭素−炭素二重結合を少なくとも１個有する化合物であり、例えば、スチレンのような芳香族ビニル化合物や、アクリロニトリルのようなビニルシアン化合物等が挙げられる。
【００１５】
アクリルゴム粒子は、アクリル酸エステルを主体とする弾性重合体を必須とする粒子であり、実質的にこの弾性重合体のみからなる単層構造のものであってもよいし、この弾性重合体を１つの層とする多層構造のものであってもよい。また、この弾性重合体は、アクリル酸エステルの単独重合体であってもよいし、アクリル酸エステル５０重量％以上とこれ以外の単量体５０重量％以下との共重合体であってもよい。この弾性重合体の好ましい単量体組成は、アクリル酸アルキルが５０〜９９．９重量％、これ以外の単官能単量体が０〜４９．９重量％、多官能単量体０．１〜１０重量％である。
【００１６】
ここで、アクリル酸アルキルとしては、例えば、アクリル酸メチル、アクリル酸エチル、アクリル酸ブチル、アクリル酸２−エチルへキシル等が挙げられ、そのアルキル基の炭素数は通常１〜８、好ましくは４〜８である。また、アクリル酸アルキル以外の単官能単量体は、分子内に重合性炭素−炭素二重結合を１個有する化合物であり、例えば、メタクリル酸メチルのようなメタクリル酸エステル、スチレンのような芳香族ビニル化合物、アクリロニトリルのようなビニルシアン化合物等が挙げられる。また、多官能単量体は、分子内に重合性炭素−炭素二重結合を少なくとも２個有する架橋性の化合物であり、例えば、エチレングリコールジ（メタ）アクリレートやブタンジオールジ（メタ）アクリレートのような多価アルコールの（メタ）アクリレート、（メタ）アクリル酸アリルや（メタ）アクリル酸メタリルのような（メタ）アクリル酸のアルケニルエステル、ジビニルベンゼン等が挙げられる。なお、本明細書において、（メタ）アクリレートとはメタクリレート又はアクリレートをいい、（メタ）アクリル酸とはメタクリル酸又はアクリル酸をいう。
【００１７】
アクリルゴム粒子として多層構造のものを使用する場合、２層構造のアクリルゴム粒子としては、例えば、アクリル酸エステルを主体とする弾性重合体を内層とし、メタクリル酸エステルを主体とする重合体を外層とするものが挙げられる。また、３層構造のアクリルゴム粒子としては、例えば、メタクリル酸エステルを主体とする重合体を内層とし、アクリル酸エステルを主体とする弾性重合体を中間層とし、メタクリル酸エステルを主体とする重合体を外層とするものが挙げられる。多層構造のアクリルゴム粒子は、例えば特公昭５５−２７５７６号公報等に記載の方法により、調製することができる。特に、同公報の実施例３に記載のものは、３層構造のアクリルゴム粒子として好ましい組成のひとつである。
【００１８】
アクリルゴム粒子としては、フィルムの柔軟性や製膜性の点からは、単層構造又は２層を有するものが好ましく用いられ、フィルムの表面硬度の点からは、少なくとも３層の多層構造を有するものが好ましく用いられる。なお、アクリルゴム粒子は、１種単独で用いてもよいし、２種以上を併用してもよい。
【００１９】
単層構造又は２層構造を有するアクリルゴム粒子を用いる場合は、フィルムの耐衝撃性の点から、その平均粒子径が１０ｎｍ以上であるのが好ましく、３０ｎｍ以上であるのがより好ましい。また、フィルムの透明性や貼合性の点から、その平均粒子径が１５０ｎｍ以下であるのが好ましく、８０ｎｍ以下であるのがより好ましい。一方、少なくとも３層の多層構造を有するゴム粒子を用いる場合は、フィルムの耐衝撃性の点から、その平均粒子径が１００ｎｍ以上であるのが好ましく、一方、フィルムの透明性の点から、その平均粒径が４００ｎｍ以下であるのが好ましく、３００ｎｍ以下であるのがより好ましい。
【００２０】
これらのアクリルゴム粒子の平均粒子径は、重合開始剤の種類や量、また重合時間等を調節することによって、好ましい値に設定することができる。なお、ここで取り上げるアクリルゴム粒子の平均粒子径は、そのゴム粒子をメタクリル樹脂と混合してフィルム化し、その断面において酸化ルテニウムによるゴム成分の染色を施し、電子顕微鏡で観察して、染色された部分の直径から求めることができる。すなわち、アクリル酸エステルを主体とする弾性重合体層を含むゴム粒子をメタクリル樹脂に混合し、その断面を酸化ルテニウムで染色すると、母相のメタクリル樹脂は染色されず、弾性重合体層の外側にメタクリル酸エステルを主体とする重合体が存在する場合は、この外層重合体も染色されず、弾性重合体層のみが染色されるので、こうして染色され、電子顕微鏡でほぼ円形状に観察される部分の直径から、平均粒子径を求めることができる。弾性重合体層の内側にメタクリル酸エステルを主体とする重合体が存在する場合は、この内層重合体も染色されず、その外側の弾性重合体層が染色された２層構造の状態で観察されることになるが、この場合のゴム粒子の平均粒子径は、２層構造の外側、すなわち弾性重合体層の外径で考えればよい。
【００２１】
以上説明した所定のアクリル系樹脂で少なくとも３層からなる複層アクリル系樹脂フィルムを構成するが、ここで、２つの表層に含まれる紫外線吸収剤の量は、フィルムの製膜時や形状賦形加工時に、また経時変化により、紫外線吸収剤が揮発したり、ブリードアウトしたりするのを抑制するために、アクリル系樹脂１００重量部に対し、０．２重量部以下である必要があり、好ましくは０．１重量部以下であり、全く含まれないことがより好ましい。一方、中間層に含まれる紫外線吸収剤の量は、フィルムの紫外線吸収性能を高めるために、アクリル系樹脂１００重量部に対し、０．３重量部以上である必要があり、好ましくは０．４重量部以上、より好ましくは０．５重量％以上であるが、あまり多いと、アクリル系樹脂に完全に溶解し難くなり、フィルムの透明性や強度が低下し易くなるうえ、コスト高にもなるので、通常５重量部以下、好ましくは３重量部以下である。なお、２つの表層に含まれる紫外線吸収剤の量は、互いに同一であってもよいし、異なっていてもよい。
【００２２】
表層及び中間層に含まれる紫外線吸収剤の例としては、２，２′−メチレンビス〔４−（１，１，３，３−テトラメチルブチル）−６−（２Ｈ−ベンゾトリアゾール−２−イル）フェノール〕、２−（２−ヒドロキシ−５−メチルフェニル）−２Ｈ−ベンゾトリアゾール、２−〔２−ヒドロキシ−３，５−ビス（α，α−ジメチルベンジル）フェニル〕−２Ｈ−ベンゾトリアゾール、２−（３，５−ジ−tert−ブチル−２−ヒドロキシフェニル）−２Ｈ−ベンゾトリアゾール、２−（３−tert−ブチル−５−メチル−２−ヒドロキシフェニル）−５−クロロ−２Ｈ−ベンゾトリアゾール、２−（３，５−ジ−tert−ブチル−２−ヒドロキシフェニル）−５−クロロ−２Ｈ−ベンゾトリアゾール、２−（３，５−ジ−tert−アミル−２−ヒドロキシフェニル）−２Ｈ−ベンゾトリアゾール、２−（２′−ヒドロキシ−５′−tert−オクチルフェニル）−２Ｈ−ベンゾトリアゾールのようなベンゾトリアゾール系紫外線吸収剤、２−ヒドロキシ−４−メトキシベンゾフェノン、２−ヒドロキシ−４−オクチルオキシベンゾフェノン、２，４−ジヒドロキシベンゾフェノン、２−ヒドロキシ−４−メトキシ−４′−クロロベンゾフェノン、２，２′−ジヒドロキシ−４−メトキシベンゾフェノン、２，２′−ジヒドロキシ−４，４′−ジメトキシベンゾフェノンのような２−ヒドロキシベンゾフェノン系紫外線吸収剤、ｐ−tert−ブチルフェニルサリチル酸エステル、ｐ−オクチルフェニルサリチル酸エステルのようなサリチル酸フェニルエステル系紫外線吸収剤等が挙げられ、必要に応じてそれらの２種以上を用いてもよい。なお、２つの表層及び中間層に含まれる紫外線吸収剤の種類は、互いに同一であってもよいし、異なっていてもよい。
【００２３】
複層アクリル系樹脂フィルム全体としての紫外線吸収性能は、自信の耐候黄変を防ぐ目的に加え、下地意匠や基材樹脂の耐候劣化を防ぐために、厚み方向における波長３８０ｎｍの光の透過率が１５％以下であるのが好ましい。長期間の耐候性を求める場合等には、この透過率は１０％以下であるのが好ましく、より好ましくは５％以下である。また、屋外使用等で強い太陽光線を受ける場合に必要な紫外線吸収性能としては、この透過率を２％以下とすることが望ましい。このように高い紫外線吸収性能を満たしながらも、含有される紫外線吸収剤の揮発やブリードアウトが効果的に抑制された複層アクリル系樹脂フィルムが、本発明により有利に提供される。
【００２４】
なお、表層及び中間層を構成するアクリル系樹脂にはそれぞれ、通常の添加剤、例えば、有機系染料、顔料、無機系色素、酸化防止剤、帯電防止剤、界面活性剤等を添加してもよい。
【００２５】
以上説明したアクリル系樹脂及び紫外線吸収剤を用いて、上記所定の各層を有する複層構成になるようにフィルム化することにより、本発明の複層アクリル系樹脂フィルムが製造される。その際、２つの表層の厚みはそれぞれ通常５〜２００μｍとし、中間層の厚みは通常５〜４００μｍとし、かつ、全体の厚みは通常５０〜５００μｍとする。なお、２つの表層の厚みは、互いに同一であってもよいし、異なっていてもよい。
【００２６】
ここで、表層の厚みをあまり小さくすると、中間層に含まれる紫外線吸収剤が表層を越えてフィルム表面へ移行し易くなるため、フィルム製膜時のロール汚れや賦形時の金型汚染、また長期保管後の表面へのブリードアウトが起こりやすくなり、好ましくない。したがって、表層の厚みはそれぞれ、上記のとおり通常５μｍ以上、好ましくは１０μｍ以上とする。一方、中間層の厚みは、紫外線吸収剤の添加濃度の観点からは厚みが大きい程混合操作が容易となり有利であるので、上記のとおり通常５ミクロン以上、好ましくは２０μｍ以上、より好ましくは５０μｍ以上である。また、フィルム全体の厚みは、上記のとおり通常５００μｍ以下であるが、金型内同時貼合法に用いる際には、形状賦形性の観点から３００μｍ以下であるのが好ましい。
【００２７】
本発明の複層アクリル系樹脂フィルムを得るための製膜方法としては、例えば、フィードブロックを用いる方法、マルチマニホールドダイを用いる方法等、一般に知られる種々の方法を用いることができる。中でも、表層用材料及び中間層用材料を、例えばフィードブロックを介して積層し、Ｔダイから多層溶融押出成形し、得られる積層フィルム状物の少なくとも片面をロール又はベルトに接触させて製膜する方法は、表面性状の良好なフィルムが得られる点で好ましい。フィルムの表面平滑性及び表面光沢性を向上させる観点からは、上記多層溶融押出成形して得られる積層フィルム状物の両面をロール表面又はベルト表面に接触させて製膜する方法が好ましい。またこれらのロール表面又はベルト表面は、フィルム表面への平滑性付与の為に、その表面が鏡面となっているものが好ましい。
【００２８】
こうして得られる複層アクリル系樹脂フィルムは、通常、無色透明であって、ＪＩＳ  Ｋ７０１５に従って測定される全光線透過率が６０％以上、さらには８０％以上であるのがよい。
【００２９】
本発明の複層アクリル系樹脂フィルムは、各種成形体、例えば、自動車の内装や家庭電器製品の外装、表示部材の透明基板等に対する貼合用フィルムとして好適に用いられる。その際、フィルムの少なくとも一方の面には、装飾を施すこともでき、その方法としては、例えば、印刷により絵柄を付与する方法や、蒸着法により金属又は金属酸化物からなる薄膜を形成させて金属光沢を付与する方法等が挙げられる。そして、フィルムの貼合には、射出成形同時貼合法が有利に採用される。
【００３０】
射出成形同時貼合法としては、例えば、上記フィルムを予備成形することなく射出成形金型内に挿入し、そこに溶融樹脂を射出して、射出成形体を形成すると同時にその成形体に上記フィルムを貼合する方法（狭義の射出成形同時貼合法と呼ばれることもある）、上記フィルムを真空成形や圧空成形等により予備成形してから射出成形金型内に挿入し、そこに溶融樹脂を射出して、射出成形体を形成すると同時にその成形体に上記フィルムを貼合する方法（インサート成形法と呼ばれることもある）、装飾が施された樹脂フィルムを射出成形金型内で真空成形や圧空成形等により予備成形した後、そこに溶融樹脂を射出して、射出成形体を形成すると同時にその成形体に上記フィルムを貼合する方法（インモールド成形法と呼ばれることもある）等が挙げられる。
【００３１】
こうして得られる積層成形体は、含有される紫外線吸収剤の揮発やブリードアウトが効果的に抑制された本発明の複層アクリル系樹脂フィルムが、樹脂成形体に積層一体化されてなるので、長期間にわたり不具合なく耐光性を維持することができる。
【実施例】
【００３２】
以下、本発明の実施例を示すが、本発明はこれらによって限定されるものではない。例中、含有量ないし使用量を表す％及び部は、特記ないかぎり重量基準である。
【００３３】
メタクリル樹脂として、メタクリル酸メチルと少量のアクリル酸メチルを用いて重合させた熱可塑性重合体（ガラス転移温度１０４℃）のペレットを用いた。
【００３４】
アクリルゴム粒子として、特公昭５５−２７５７６号公報の実施例３に準じて製造され、最内層がメタクリル酸メチルと少量のメタクリル酸アリルを用いて重合させた硬質重合体、中間層がアクリル酸ブチルを主成分としてさらにスチレン及び少量のメタクリル酸アリルを用いて重合させた弾性重合体、最外層がメタクリル酸メチルと少量のアクリル酸メチルを用いて重合させた硬質重合体からなる球形３層構造であり、平均粒子径が０．２２μｍのものを用いた。
【００３５】
紫外線吸収剤（Ａ）として、２−（２−ヒドロキシ−５−メチルフェニル）−２Ｈ−ベンゾトリアゾール〔住化ケムテック（株）のスミソーブ２００〕を使用した。
【００３６】
紫外線吸収剤（Ｂ）として、２，２′−メチレンビス〔４−（１，１，３，３−テトラメチルブチル）−６−（２Ｈ−ベンゾトリアゾール−２−イル）フェノール〕〔旭電化工業（株）のアデカスタブＬＡ−３１〕を使用した。
【００３７】
実施例１
メタクリル樹脂のペレット８０部、アクリルゴム粒子２０部、及び紫外線吸収剤（Ａ）０．１部を、スーパーミキサーで混合した後、シリンダー設定温度２４０℃の二軸押出機で溶融混練して樹脂組成物のペレットを得、これを表層材料とした。
【００３８】
メタクリル樹脂のペレット８０部、アクリルゴム粒子２０部、及び紫外線吸収剤（Ｂ）０．９部を、スーパーミキサーで混合した後、シリンダー設定温度２４０℃の二軸押出機で溶融混練して樹脂組成物のペレットを得、これを中間層材料とした。
【００３９】
上で得た表層材料及び中間層材料を、それぞれ６５ｍｍφ一軸押出機〔東芝機械（株）製〕及び４５ｍｍ一軸押出機〔東芝機械（株）製〕に投入して溶融させた後、フィードブロック方式にて中間層材料の両面に表層材料が配された３層構成になるように、設定温度２７５℃のＴ型ダイスを介して押し出し、次いでポリシングロールに片面が接するようにして冷却し、複層フィルムを作製した。この時、両表層の厚みがそれぞれ２０μｍになり、中間層の厚みが８５μｍになり、複層フィルム全体の厚みが１２５μｍになるように、各押出機の回転数を調整した。
【００４０】
上記の複層フィルム作製の際、紫外線吸収剤のブリードアウトによるポリシングロールの汚れの有無を目視で観察し、結果を表１に示した。
【００４１】
得られた複層フィルムの全光線透過率をＪＩＳ  Ｋ７１０５に従って測定し、結果を表１に示した。
【００４２】
また、得られた複層フィルムについて、（株）島津製作所のＵＶ３１００ＰＣを用いて、波長２００〜８００ｎｍの範囲で光線透過率を測定し、波長３８０ｎｍの光線透過率を表１に示した。
【００４３】
また、得られた複層フィルムに対して、岩崎電気（株）のアイスーパーＵＶテスターを用いて、４８時間紫外線照射（７０ｍＷ／ｃｍ2）による促進耐候試験を行った。試験前後のＹＩ（黄色度）をＪＩＳ  Ｋ７１０５に従って測定し、その差（試験後−試験前）をΔＹＩとして表１に示した。
【００４４】
実施例２
メタクリル樹脂のペレット８０部及びアクリルゴム粒子２０部を、紫外線吸収剤を添加することなく、スーパーミキサーで混合した後、シリンダー設定温度２４０℃の二軸押出機で溶融混練して樹脂組成物のペレットを得、これを表層材料とした。
【００４５】
メタクリル樹脂のペレット８０部、アクリルゴム粒子２０部、及び紫外線吸収剤（Ｂ）２．０部を、スーパーミキサーで混合した後、シリンダー設定温度２４０℃の二軸押出機で溶融混練して樹脂組成物のペレットを得、これを中間層材料とした。
【００４６】
上で得た表層材料及び中間層材料を、それぞれ６５ｍｍφ一軸押出機〔東芝機械（株）製〕及び４５ｍｍ一軸押出機〔東芝機械（株）製〕に投入して溶融させ後、フィードブロック方式にて中間層材料の両面に表層材料が配された３層構成になるように、設定温度２７５℃のＴ型ダイスを介して押し出し、次いでポリシングロールに片面が接するようにして冷却し、複層フィルムを作製した。この時、両表層の厚みがそれぞれ１０μｍになり、中間層の厚みが１０５μｍになり、複層フィルム全体の厚みが１２５μｍになるように、各押出機の回転数を調整した。こうして得られた複層フィルムについて、実施例１と同様の評価を行い、結果を表１に示した。
【００４７】
比較例１
メタクリル樹脂のペレット８０部、アクリルゴム粒子２０部、及び紫外線吸収剤（Ｂ）０．５部を、スーパーミキサーで混合した後、シリンダー設定温度２４０℃の二軸押出機で溶融混練して樹脂組成物のペレットを得た。
【００４８】
上で得たペレットを６５ｍｍφ一軸押出機〔東芝機械（株）製〕に投入して溶融させ、設定温度２７５℃でＴ型ダイスを介して押し出し、次いでポリシングロールに片面が接するようにして冷却し、単層フィルムを作製した。この時、フィルムの厚みが１２５μｍになるように、押出機の回転数を調整した。得られた単層フィルムについて、実施例１と同様の評価を行い、結果を表１に示した。
【００４９】
【表１】
2008093921.tif 000002